(57)【要約】【課題】コンポジット処理により形成された画像における各色間のインバランスを向上させ、黒色画像の耐光性を改善するインクジェット記録方法および記録物等を提供する。【解決手段】イエローインク、マゼンタインク、シアンインク、ブラックインクおよびレッドインクを含むインクセットにおいて、コンポジット処理により黒色画像を形成する際、所定のＯ．Ｄ．の範囲における前記レッドインクの使用量が、前記イエローインクおよびマゼンタインクの使用量の合計よりも多いインクジェット記録方法により解決する。【選択図】  なし【特許請求の範囲】
【請求項１】
イエローインク、マゼンタインク、シアンインク、ブラックインクおよびレッドインクを含むインクセットにおいて、コンポジット処理により黒色画像を形成する際、所定のＯ．Ｄ．の範囲における前記レッドインクの使用量が、前記イエローインクおよびマゼンタインクの使用量の合計よりも多いインクジェット記録方法。
【請求項２】
前記Ｏ．Ｄ．が０．５以上である請求項１記載のインクジェット記録方法。
【請求項３】
前記コンポジット処理により黒色画像を形成する際に使用されるインクの全重量（１００重量％）を基準とした場合に、前記レッドインクの使用量が１０〜５０重量％である請求項１または２記載のインクジェット記録方法。
【請求項４】
Ｏ．Ｄ．１．５以上における前記ブラックインクの使用量が、前記レッドインク、イエローインクおよびマゼンタインクの使用量の合計よりも多い請求項１〜３のいずれか一項に記載のインクジェット記録方法。
【請求項５】
イエローインク、マゼンタインク、シアンインク、ブラックインクおよびレッドインクを含むインクセットにおいて、コンポジット処理により黒色画像を形成する際、Ｏ．Ｄ．０．５〜１．５の範囲における前記レッドインクの使用量が、前記コンポジット処理により黒色画像を形成する際に使用されるインクの全重量（１００重量％）を基準とした場合に、１０〜５０重量％であるインクジェット記録方法。
【請求項６】
前記レッドインクが、Ｃ．Ｉ．ピグメントレッド１７７、Ｃ．Ｉ．ピグメントレッド１７８、Ｃ．Ｉ．ピグメントレッド２５４、Ｃ．Ｉ．ピグメントレッド２６４から選択される請求項１〜５のいずれか一項に記載のインクジェット記録方法。
【請求項７】
請求項１〜６のいずれか一項に記載のインクジェット記録方法を使用して記録媒体に記録された記録物。
【請求項８】
請求項１〜６のいずれか一項に記載のインクジェット記録方法を実現するための記録装置。
【発明の詳細な説明】
【０００１】
【発明の属する技術分野】
本発明はインクジェット記録方法に係り、特に、所定のＯ．Ｄ．におけるレッドインクの使用量を規定することにより、印刷された画像の耐光性を向上させることができるインクジェット記録方法に関する。
【０００２】
【従来の技術及び発明が解決しようとする課題】
インクジェット記録装置において、従来から、イエロー、マゼンタ、シアンの３色を使用して記録媒体上に重ね記録することにより黒色画像を形成するコンポジット処理が行われている。また、特開平１０−１６６７１２号公報には、コンポジット処理においてよりリアルな黒色画像を形成するため、記録媒体の種類あるいは記録液の色調に応じてイエロー、マゼンタ、シアンの重ね記録の順序を変更するインクジェット記録方法が提案されている（特許文献１）。
【０００３】
一般的に、顔料は比較的耐光性に優れているものから劣っているものまで種々存在する。従って、耐光性に優れた顔料のみを用いてコンポジット処理をする場合は問題はないが、各色間において耐光性に差がある場合は特定の色のみが退色し、例えば、イエローインクの耐光性がシアンインク、マゼンタインクよりも劣る場合、イエローのみが退色する結果、画像が赤味や青味を帯びるようになってしまうという問題があった。
【０００４】
このように、コンポジット処理により形成された画像における各色間の退色の度合いを「インバランス」という。従って、すべての色が同じ程度に退色する場合は「インバランスが良い」といい、先述の例のように特定の色のみが退色し、画像が赤味や青味を帯びるようになる場合を「インバランスが悪い」という。
【０００５】
インクジェットプリンタによって印刷された画像は種々の利用形態が考えられるが、写真使用の印刷物などはディスプレイとして長時間蛍光灯または屋外等の直射日光に曝露される場所に置かれることが多い。よって、インクジェット記録方法によって形成された画像において、耐光性は極めて重要な性能である。
【０００６】
耐光性の評価の方法は種々あり、これを定量的に行う方法の一つとして、実際の使用環境下で一定期間にわたりその画像の変化を観察する方法がある。しかし、この方法は時間を要するものである。そのため、実際の使用環境下において生ずる光などによる画像の変退色を再現するため、実際の使用環境よりも過酷な条件下での評価方法、例えば、コンポジット処理により形成された画像に使用環境下よりも強い光を当てて印刷物の変退色を短時間で再現する加速試験が行われている。
【０００７】
実際行われている耐光性の評価は、単色のＯ．Ｄ．（Ｏｐｔｉｃａｌ  ｄｅｎｓｉｔｙの略。以下同じ。）の残存率とインバランスとの総合評価によるものである。従って、耐光性の評価においては、インバランスは重要な概念である。
【０００８】
【特許文献１】
特開平１０−１６６７１２号公報
【課題を解決するための手段】
本発明は、上記インバランスの改善による耐光性の向上を目的としてなされたものであり、イエローインク、マゼンタインク、シアンインク、ブラックインクおよびレッドインクを含むインクセットにおいて、コンポジット処理により黒色画像を形成する際、所定のＯ．Ｄ．の範囲における前記レッドインクの使用量が、前記イエローインクおよびマゼンタインクの使用量の合計よりも多いインクジェット記録方法を提供するものである。
【０００９】
これにより、各インク間におけるインバランスが向上し、コンポジット処理により形成される黒色画像の耐光性を改善することができる。
【００１０】
また、本発明は、前記インクジェット記録方法を使用して記録媒体に記録された記録物を提供するものである。これにより、インバランスの良い、耐光性に優れた印字画像を形成することができる。
【００１１】
また、本発明は、前記インクジェット記録方法を実現するための記録装置を提供するものである。
【００１２】
【発明の実施の形態】
本発明者らは、鋭意研究した結果、イエローインク、マゼンタインク、シアンインク、ブラックインクおよびレッドインクを含むインクセットにおいて、コンポジット処理により黒色画像を形成する際、所定のＯ．Ｄ．におけるレッドインクの使用量を規定することにより、印刷された画像の耐光性を向上させることができるとの知見を得た。
【００１３】
（記録方法）
本発明は、インクジェット記録方法においてイエローインク、マゼンタインク、シアンインク、ブラックインクを用いたコンポジット処理により黒色画像を形成する際、Ｏ．Ｄ．０．５以上では、レッドインクの使用量を、イエローインクおよびマゼンタインクの使用量の合計よりも多くする。即ち、Ｏ．Ｄ．０．５以上の範囲、特に、Ｏ．Ｄ．０．５〜１．５の範囲においては、レッドインク（Ｒ）、イエローインク（Ｙ）およびマゼンタインク（Ｍ）の使用量について、Ｒ＞Ｙ＋Ｍの関係が成立する。
【００１４】
具体的には、Ｏ．Ｄ．０．５以上の範囲、特に、Ｏ．Ｄ．０．５〜１．５の範囲においては、前記コンポジット処理により黒色画像を形成する際に使用されるインクの全重量（１００重量％）を基準とした場合、前記レッドインクの使用量を１０〜５０重量％、より好ましくは２０〜４５重量％とする。
【００１５】
前記レッドインクの使用量が２０〜４５重量％にした場合、耐光性（インバランス）に対する効果が特に優れる。
【００１６】
Ｏ．Ｄ．が０．５以下の領域でレッドインクの使用量をイエローインクおよびマゼンタインクの使用量の合計よりも多く使用すると、形成された画像においてレッドインクの粒状感（ドット）が目立つため、かかる領域においては、イエローインク、マゼンタインクおよびシアンインクを使用してコンポジット処理を行うのが好ましい。
【００１７】
逆に、Ｏ．Ｄ．が１．５以上の領域では、視認性の観点からしてもインクの粒状感を気にする必要性がさほどなくなるため、積極的にブラックインクを使用する方が好ましい。よって、Ｏ．Ｄ．１．５以上における前記ブラックインクの使用量は、前記レッドインク、イエローインクおよびマゼンタインクの使用量の合計よりも多くすることが好ましい。
【００１８】
なお、「視認性」とは、記録媒体上に所定のＯ．Ｄ．でインクを吐出して形成した画像において、ドットを肉眼で確認できる程度をいう。従って、記録媒体上のドットを明確に認識できる場合を「視認性が高い」といい、逆に、明確に認識できない場合を「視認性が低い」という。
【００１９】
（着色剤）
本発明に使用されるインク組成物の着色剤は顔料である。本発明の効果を得るために、顔料の種類を特に制限する必要はなく、無機顔料及び有機顔料のいずれも使用することができる。
【００２０】
無機顔料としては、酸化チタン及び酸化鉄に加え、コンタクト法、ファーネス法、サーマル法などの公知の方法によって製造されたカーボンブラックを使用することができる。
また、有機顔料として、不溶性アゾ顔料、縮合アゾ顔料、アゾレーキ、キレートアゾ顔料などのアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（たとえば、塩基性染料型キレート、酸性染料型キレートなど）、ニトロ顔料、ニトロソ顔料、アニリンブラック、蛍光顔料等の有機顔料等を挙げることができる。上記顔料は１種単独でも、２種以上併用して用いることもできる。
【００２１】
顔料の具体例としては、レッドインク組成物に使用される顔料としては、Ｃ．Ｉ．ピグメントレッド１７７、Ｃ．Ｉ．ピグメントレッド１７８、Ｃ．Ｉ．ピグメントレッド２５４、Ｃ．Ｉ．ピグメントレッド２６４を挙げることができ、より好ましくは、Ｃ．Ｉ．ピグメントレッド１７７、Ｃ．Ｉ．ピグメントレッド２６４である。
【００２２】
ブラックインクに使用される顔料としては、カーボンブラックが好ましい。カーボンブラックの具体例としては、三菱化学製のＮｏ．２３００、Ｎｏ．９００、ＨＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビア社製のＲａｖｅｎ５７５０、同５２５０、同５０００、同３５００、同１２５５、同７００等が、キャボット社製のＲｅｇａｌ  ４００Ｒ、同３３０Ｒ、同６６０Ｒ、Ｍｏｇｕｌ  Ｌ、同７００、Ｍｏｎａｒｃｈ  ８００、同８８０、同９００、同１０００、同１１００、同１３００、同１４００等が、デグッサ社製のＣｏｌｏｒ  Ｂｌａｃｋ  ＦＷ１、同ＦＷ２Ｖ、同ＦＷ１８、同ＦＷ２００、Ｃｏｌｏｒ  Ｂｌａｃｋ  Ｓ１５０，同Ｓ１６０、同Ｓ１７０、Ｐｒｉｎｔｅｘ  ３５、  同Ｕ、同Ｖ、同１４０Ｕ、Ｓｐｅｃｉｓａｌ  Ｂｌａｃｋ  ６、同５、同４Ａ、同４等を挙げることができ、これらの１種又は２種の混合物として用いてもよい。
【００２３】
イエローインク組成物に使用される顔料としては、Ｃ．Ｉ．ピグメントイエロー１、２、３、１２、１３、１４、１６、１７、７３、７４、７５、８３、９３、９５、９７、９８、１０９、１１０、１１４、１２８、１２９、１３８、１５０、１５１、１５４、１５５、１８０、１８５等を挙げることができ、好ましくはＣ．Ｉ．ピグメントイエロー７４、１０９、１１０、１２８及び１３８からなる群から選択される１種又は２種以上の混合物である。
【００２４】
また、マゼンタインク組成物及びライトマゼンタインク組成物に使用される顔料としては、Ｃ．Ｉ．ピグメントレッド、５、７、１２、４８（Ｃａ）、４８（Ｍｎ）、５７（Ｃａ）、１５：１、１１２、１２２、１２３、１６８、１８４、２０２、２０９及びＣ．Ｉ．ピグメントバイオレット１９等を挙げることができ、好ましくはＣ．Ｉ．ピグメントレッド１２２、２０２、２０９及びＣ．Ｉ．ピグメントバイオレット１９からなる群から選択される１種又は２種以上の混合物である。
【００２５】
さらに、シアンインク組成物及びライトシアンインク組成物に使用される顔料としては、Ｃ．Ｉ．ピグメントブルー１、２、３、１５：３、１５：４、１５：３４、１６、２２、６０及びＣ．Ｉ．バットブルー４、６０等を挙げることができ、好ましくはＣ．Ｉ．ピグメントブルー１５：３、１５：４及び６０からなる群から選択される１種又は２種以上の混合物である。
【００２６】
本発明に使用されるインク組成物の顔料は、その平均粒径が５０〜２００ｎｍであることが好ましい。顔料の添加量は十分な画像濃度が実現できる範囲で適宜決定されてよいが、インク組成物に対して０．５〜１５重量％程度の範囲で添加されるのが好ましい。
また、本発明に使用されるインク組成物の顔料の配合量は、適宜決定されてよいが、インク組成物中、０．１〜２０重量％、好ましくは０．２〜１０重量％である。
【００２７】
なお、顔料の配合量は濃淡インク組成物等のインク組成物の種類に応じて適宜変更することができる。特に、ライトインク組成物中の顔料の含有量は、０．１〜１．３重量％であることが好ましく、０．４〜１．０重量％であることがさらに好ましい。
【００２８】
（分散剤）
本発明の好ましい態様によれば、本発明に使用されるインク組成物の顔料は、分散剤で水性媒体中に分散させて得られた顔料分散液としてインクに添加されるのが好ましい。
【００２９】
本発明に使用されるインク組成物における好ましい分散剤としては、顔料分散液を調製するのに慣用されている分散剤、高分子分散剤を使用することができる。
【００３０】
高分子分散剤の例としては、天然高分子を挙げることができ、その具体例としては、にかわ、ゼラチン、カゼイン、アルブミンなどのタンパク質類、アラビアゴム、トラガントゴムなどの天然ゴム類、サポニンなどのグルコシド類、アルギン酸及びアルギン酸プロピレングリコールエステル、アルギン酸トリエタノールアミン、アルギン酸アンモニウムなどのアルギン酸誘導体、メチルセルロース、カルボキシメチルセルロース、ヒドロキシエチルセルロース、エチルヒドロキシセルロースなどのセルロース誘導体等を挙げることができる。
【００３１】
また、別の好ましい高分子分散剤の例としては合成高分子を挙げることができ、ポリビニルアルコール類、ポリビニルピロリドン類、ポリアクリル酸、アクリル酸−アクリロニトリル共重合体、アクリル酸カリウム−アクリロニトリル共重合体、酢酸ビニル−アクリル酸エステル共重合体、アクリル酸−アクリル酸アルキルエステル共重合体などのアクリル共重合体；スチレン−アクリル酸共重合体、スチレン−メタクリル酸共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体などのスチレン−アクリル酸樹脂；スチレン−マレイン酸；スチレン−無水マレイン酸；ビニルナフタレン−アクリル酸共重合体；ビニルナフタレン−マレイン酸共重合体；酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びこれらの塩を挙げることができる。
【００３２】
上記の中で、特に、カルボキシル基（塩の形態であることが好ましい）を有する高分子化合物（例えば、上記のスチレン−アクリル酸樹脂、スチレン−マレイン酸樹脂、スチレン−無水マレイン酸樹脂、ビニルナフタレン−アクリル酸共重合体、ビニルナフタレン−マレイン酸共重合体、酢酸ビニル−アクリル酸共重合体）、疎水性基を持つモノマーと親水性基を持つモノマーとの共重合体、及び疎水性基と親水性基を分子構造中に併せ持ったモノマーからなる重合体が好ましい。
【００３３】
上記の塩としては、ジエチルアミン、アンモニア、エチルアミン、トリエチルアミン、プロピルアミン、イソプロピルアミン、ジプロピルアミン、ブチルアミン、イソブチルアミン、トリエタノールアミン、ジエタノールアミン、アミノメチルプロパノール、モルホリンなどの塩を挙げることができる。これらの（共）重合体は、平均分子量が３，０００〜３０，０００であるのが好ましく、より好ましくは５，０００〜１５，０００である。
【００３４】
また、本発明に使用されるインク組成物には、上述した顔料および分散剤の代わりに、顔料粒子表面に直接分散性付与基を化学的に導入した、いわゆる表面処理顔料（自己分散顔料）を用いることもできる。
【００３５】
（水性有機溶媒および水）
本発明に使用されるインク組成物はその基本溶媒として水溶性有機溶媒と水とを含んでなるものである。
【００３６】
水は、イオン交換水、限外ろ過水、逆浸透水、蒸留水等の純粋又は超純水を用いることが好ましい。特に、これらの水を、紫外線照射又は過酸化水素添加等により滅菌処理した水は、長期間に亘ってカビやバクテリアの発生が防止されるので好ましい。
【００３７】
水溶性有機溶剤は、インク組成物中の他の成分のインク組成物への溶解性を向上させ、さらに記録媒体（例えば紙）に対する浸透性を向上させ、さらにはノズルの目詰まりを有効に防止できるので好ましい。水溶性有機溶剤としては、例えば浸透剤、湿潤剤等が挙げられる。
【００３８】
浸透剤の好ましい具体例としては、グリコールエーテル類及び／又はアセチレングリコール系界面活性剤を挙げることができる。
【００３９】
グリコールエーテル類の例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルの多価アルコールのアルキルエーテル類（グリコールエーテル）などが挙げられ、これら一種または二種以上の混合物として用いることができる。
【００４０】
アセチレングリコール系界面活性剤の例としては、下記の式で表される化合物を挙げることができる。
【００４１】
【化１】
2004230636.tif 000002
（式中、０≦ｍ＋ｎ≦５０であり、Ｒ８〜Ｒ１１は、それぞれ独立してアルキル基である）
上記一般式（１）で表される化合物の中で特に好ましくは、２，４，７，９−テトラメチル−５−デジン−４，７−ジオール、３，６−ジメチル−４−オクチン−３，６−ジオール、３，５−ジメチル−１−ヘキシン−３−オール等を挙げることができる。上記一般式（１）で表されるアセチレングリコール系界面活性剤として市販品を利用することも可能であり、その具体例としてサーフィノール１０４、８２、４６５、４８５又はＴＧ（いずれもＡｉｒ  Ｐｒｏｄｕｃｔ  ａｎｄ  Ｃｈｅｍｉｃａｌｓ．  Ｉｎｃ．  より入手可能）、オレフィンＳＴＧ、オレフィンＥ１０１０（以上、日信化学社製（商品名））を挙げることができる。
アセチレングリコール系界面活性剤の添加量は適宜決定されてよいが、インク組成物に対して０．１〜１０重量％程度の範囲が好ましく、より好ましくは０．１〜２重量％程度の範囲である。
【００４２】
また、浸透剤の好ましい例として、ポリエーテル変性ポリシロキサン系化合物が挙げられる。当該ポリエーテル変性ポリシロキサン系化合物としては、例えば、下記式に示すポリエーテル変性オルガノシロキサン系化合物が挙げられる。
【００４３】
【化２】
2004230636.tif 000003
（式中、Ｒ１〜Ｒ７は、それぞれ独立して、Ｃ１−６アルキル基であり、ｊ、ｋ及びｇは、それぞれ独立して、１以上の整数であり、ＥＯはエチレンオキシ基であり、ＰＯはプロピレンオキシ基であり、ｐ及びｑは０以上の整数であるが、但しｐ＋ｑは１以上の整数であり、ＥＯ及びＰＯは、［  ］内においてその順序は問わず、ランダムであってもブロックであってもよい）で表されるポリエーテル変性オルガノシロキサン系化合物である。
【００４４】
ポリエーテル変性オルガノシロキサン系化合物としては、好ましくは、上記一般式（２）において、Ｒ１〜Ｒ７は、独立して、炭素数１〜６のアルキル基、好ましくはメチル基である。ｊ、ｋ及びｇは、独立して、１以上の整数であるが、より好ましくは１〜２である。また、ｐ及びｑは０以上の整数であるが、但しｐ＋ｑは１以上の整数である。
【００４５】
上記一般式（２）で表される化合物としては、例えば、ｊ＝ｋ＋１を満足する化合物が好ましい。また、上記一般式（２）で表される化合物としては、Ｒ１〜Ｒ７が全てメチル基であり、ｊが２であり、ｋが１であり、ｇが１であり、ｐが１以上の整数であり、ｑが０である化合物が好ましい。
【００４６】
上記一般式（２）で表される化合物は市販されており、それらを利用することが可能である。例えば、ビッグケミー・ジャパン株式会社より市販されているシリコン系界面活性剤ＢＹＫ−３４５、ＢＹＫ−３４６、ＢＹＫ−３４７、又はＢＹＫ−３４８が利用可能である。
【００４７】
ポリエーテル変性オルガノシロキサン系化合物の添加量は適宜決定されてよいが、インク組成物に対して０．０３〜３重量％程度の範囲が好ましく、より好ましくは０．１〜２重量％程度、更に好ましくは０．３〜１重量％程度である。
【００４８】
また、浸透剤の好ましい例として、１，２−アルカンジオールが挙げられる。前記１，２−アルカンジオールとしては、炭素数が４〜６のもの、例えば、１，２−ブタンジオール、１，２−ペンタンジオール、または１，２−ヘキサンジオールが好ましく使用される。
【００４９】
１，２−アルカンジオールは、インク組成物の顔料分散安定性向上の観点から、１，２−ブタンジオール、１，２−ペンタンジオール又は１，２−ヘキサンジオールからなる群より選択される。
【００５０】
本発明のより一層好ましい態様において、前記１，２−アルカンジオールは、１，２−ヘキサンジオール、または１，２−ペンタンジオールであるのが好ましく、さらに好ましくは、１，２−ヘキサンジオールである。これらは一種または二種以上の組み合わせで用いることもできる。
【００５１】
アルカンジオールの添加量は、インク組成物に対して３〜２０重量％程度の範囲が好ましく、より好ましくは４〜１８重量％程度、更に好ましくは５〜１５重量％程度である。
【００５２】
また、湿潤剤として、グリセリン、エチレングリコール、ジエチレングリコール、トリエチレングリコール、テトラエチレングリコール、プロピレングリコール、ジプロピレングリコール、トリプロピレングリコール、分子量２０００以下のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール等が挙げられ、好ましくはグリセリンである。
【００５３】
湿潤剤の添加量は適宜決定されてよいが、インク組成物に対して１〜３０重量％程度が好ましく、より好ましくは５〜１５重量％程度である。
【００５４】
（その他のインク成分）
本発明に使用されるインク組成物は、さらにノズルの目詰まり防止剤、防腐剤、酸化防止剤、導電率調製剤、ｐＨ調製剤、粘度調製剤、表面張力調製剤、酸素吸収剤などを添加することができる。
【００５５】
防腐剤・防かび剤の例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジンチアゾリン−３−オン（ＩＣＩ社のプロキセルＣＲＬ、プロキセルＢＮＤ、プロキセルＧＸＬ、プロキセルＸＬ−２、プロキセルＴＮ）等を挙げることができる。
【００５６】
さらに、ｐＨ調製剤または溶解助剤の例として、ジエタノールアミン、トリエタノールアミン、プロパノールアミン、モルホリンなどのアミン類及びそれらの変成物、水酸化カリウム、水酸化ナトリウム、水酸化リチウムなどの無機塩類、水酸化アンモニウム、四級アンモニウム水酸化物（テトラメチルアンモニウムなど）、炭酸カリウム、炭酸ナトリウム、炭酸リチウムなどの炭酸塩類その他燐酸塩など、あるいはＮ−メチル−２−ピロリドン、尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸及びその塩を挙げることができる。
【００５７】
また、本発明によるインク組成物は酸化防止剤及び紫外線吸収剤を含むことができ、その例としては、チバガイギー社のＴｉｎｕｖｉｎ  ３２８、９００、１１３０、３８４、２９２、１２３、１４４、６２２、７７０、２９２、Ｉｒｇａｃｏｒ  ２５２  １５３、Ｉｒｇａｎｏｘ  １０１０、１０７６、１０３５、ＭＤ１０２４、ランタニドの酸化物等を挙げることができる。
【００５８】
（インク組成物の製造方法）
本発明に使用されるインク組成物は、前記成分を適当な方法で分散・混合することよって製造することができる。好ましくは、まず顔料と分散剤と水とを適当な分散機（例えば、ボールミル、サンドミル、アトライター、ロールミル、アジテータミル、ヘンシェルミキサー、コロイドミル、超音波ホモジナイザー、ジェットミル、オングミルなど）で混合し、均一な顔料分散液を調製し、次いで、前記顔料、分散剤を除く溶剤を混合してインク溶媒とし、前記顔料分散液を撹拌しながら前記インク溶媒を徐々に滴下する。また、その際、必要に応じて糖、ｐＨ調製剤、防腐剤、防かび剤等を加えて十分溶解させてインク溶液を調製する。十分に攪拌した後、目詰まりの原因となる粗大粒径及び異物を除去するためにろ過を行って目的のインク組成物を得る。
【００５９】
（記録物）
また、本発明によれば、前述したインクジェット記録方法を使用して記録媒体に画像が形成されてなる記録物が提供される。
【００６０】
本発明の記録物は、前述した構成からなるインクジェット記録方法を使用してなるため、インバランスの良い、耐光性に優れた印字画像を形成することができる。
【００６１】
本発明の記録物としては、普通紙上において上記のように耐光性に優れた印刷画像を有するものや、光沢性のインクジェットメディアにおいて上記のように耐光性に優れた印字画像を有するもの等を挙げることができる。
【００６２】
（記録装置）
本発明のインクジェット記録方法を実現するための記録装置としては、例えば、イエローインク、シアンインク、マゼンタインク、ブラックインクおよびライトブラックインクを含むインクセットが収容されてなるインクカートリッジと、該インクカートリッジから、本発明のインクセットにおける各インクを吐出するプリンタヘッドとを具備するインクジェット記録装置等が挙げられる。
【００６３】
【実施例】
以下、実施例等によって本発明を更に具体的に説明するが、これらは本発明の範囲を限定するものでない。なお、実施例中の「％」及び「部」は特に断りのない限り、重量基準である。また、以下の調製例で得られた共重合体の酸価は、ＪＩＳ  Ｋ  ００７０に従い測定した。
【００６４】
（インク組成物の調製）
下記の各組成からなるインク組成物を調製し、それらの組み合わせからインクセットＡ〜インクセットＤとした。各インク組成物の調製は下記の手順でおこなった。
【００６５】
すなわち、以下に具体的に示す顔料と分散剤と水とを混合し、サンドミル（安川製作所製）中でガラスビーズ〔直径１．７ｍｍ、混合物の１．５倍量（重量）〕と共に２時間分散させた後に、ガラスビーズを取り除き、顔料分散液を調製した。得られた分散液と、以下に具体的に示す成分とを混合し、２５℃で６０分間撹拌した。次いで、混合液を５μｍのメンブランフィルターでろ過し、インク組成物を得た。なお、以下の成分に記載のＢＹＫ３４８はビッグケミー・ジャパン社製シリコン系界面活性剤である。
【００６６】
（製造例１）インクセットＡ
（ａ）ブラックインク組成物Ａ
カーボンブラックＭＡ７（三菱化学（株）製）              ３重量％
スチレン−アクリル酸共重合体（分散剤）                １重量％
グリセリン                                          １０重量％
１，２−ヘキサンジオール                              ５重量％
ＢＹＫ３４８                                      ０．５重量％
イオン交換水                                            残量
（ｂ）シアンインク組成物Ａ
顔料としてカーボンブラックＭＡ７に替えてＣ．Ｉ．ピグメントブルー１５：３を使用したこと以外は、ブラックインク組成物Ａの調製法と同様にして、シアンインク組成物Ａを得た。
【００６７】
（ｃ）マゼンタインク組成物Ａ
顔料としてカーボンブラックＭＡ７に替えてＣ．Ｉ．ピグメントレッド１２２を使用したこと以外は、ブラックインク組成物Ａの調製法と同様にして、マゼンタインク組成物Ａを得た。
【００６８】
（ｄ）イエローインク組成物Ａ
顔料としてカーボンブラックＭＡ７に替えてＣ．Ｉ．ピグメントイエロー７４を使用したこと以外は、ブラックインク組成物Ａの調製法と同様にして、イエローインク組成物Ａを得た。
【００６９】
（ｅ）レッドインク組成物Ａ
顔料としてカーボンブラックＭＡ７に替えてＣ．Ｉ．ピグメントレッド１７７を使用したこと以外は、ブラックインク組成物Ａの調製法と同様にして、レッドインク組成物Ａを得た。
【００７０】
（製造例２）インクセットＢ
レッドインク組成物として下記のレッドインク組成物Ｂを用いた以外はインクセットＡと同様のインク組成物を用いた。
【００７１】
レッドインク組成物Ｂ
顔料としてＣ．Ｉ．ピグメントレッド１７７に替えてＣ．Ｉ．ピグメントレッド２６４を使用したこと以外は、レッドインク組成物Ａの調製法と同様にして、レッドインク組成物Ｂを得た。
【００７２】
（比較製造例１）インクセットＣ
インクセットＡに記載のブラックインク、シアンインク、イエローインク、マゼンタインクの各インク組成物を用いてインクセットＣとした。
【００７３】
（比較製造例２）インクセットＤ
ライトブラックインク、ライトシアンインク、ライトマゼンタインクの各インク組成物として下記のインク組成物を用い、インクセットＡに記載のブラックインク、シアンインク、イエローインク、マゼンタインクの各インク組成物を加えてインクセットＤとした。
【００７４】
（ａ）ライトブラックインク組成物
カーボンブラックＭＡ７（三菱化学（株）製）          １重量％
スチレン−アクリル酸共重合体（分散剤）              １重量％
グリセリン                                        １５重量％
１，２−ヘキサンジオール                            ５重量％
ＢＹＫ３４８                                    ０．５重量％
イオン交換水                                          残量
（ｂ）ライトシアンインク組成物
顔料としてカーボンブラックＭＡ７に替えてＣ．Ｉ．ピグメントブルー１５：３を使用したこと以外は、ライトブラックインク組成物の調製法と同様にして、ライトシアンインク組成物を得た。
【００７５】
（ｃ）ライトマゼンタインク組成物
顔料としてカーボンブラックＭＡ７に替えてＣ．Ｉ．ピグメントレッド１２２を使用したこと以外は、ライトブラックインク組成物の調製法と同様にして、ライトマゼンタインク組成物を得た。
【００７６】
（実施例等）
インクセットＡ〜Ｅを用いて、以下の要領で印刷を行った。印刷は、ＥＭ−９２０Ｃ（セイコーエプソン（株）製）に、先述のようにして得られたインクセットを搭載し、ＰＭ写真用紙（セイコーエプソン（株）製、型番：ＫＡ４２０ＰＳＫ）に印刷することにより行った。印刷パターンは、前記ＰＭ写真用紙にＯ．Ｄ．０．０〜２．０で印刷し、印字解像度は７２０×７２０ｄｐｉとした。
【００７７】
各実施例および比較例におけるインクの使用量は以下の通りである（インクセットＡとＢとはレッドインク組成物の顔料の種類のみが異なり、インク使用量は同様であるので、同じ表に示すものとする）。
【００７８】
なお、表中の表記は、それぞれ、Ｒ：レッド、Ｍ：マゼンタ、Ｙ：イエロー、Ｃ：シアン、Ｋ：ブラック、Ｌｍ：ライトマゼンタ、Ｌｃ：ライトシアン、Ｌｋ：ライトブラックとする。
【００７９】
2004230636.tif 000004
2004230636.tif 000005
2004230636.tif 000006
（試験例）耐光性評価
上記のようにして印刷した画像について、以下の耐光性評価を行った。光照射はキセノンウエザオメーターＣｉ−５０００（ＡＴＬＡＳ社製）を使用して行い、照度１０５Ｗ／Ｇ（３００〜４００ｄｙｎ／ｃｍ＝約１５０，０００ｌｕｘ）、温度２４℃、湿度６０％の条件で、サンプル上に空気層と２ｍｍ厚のソーダライムガラスを設置した。
【００８０】
照射４００時間後、６００時間後のＯ．Ｄ．値をそれぞれ分光光度計ＧＲＥＴＡＧ  ＳＰＭ１００（ＧＲＥＴＡＧ社製）を用いて測定し、光照射前後での色相（ＣＩＥで規定されている色差表示法のＬ＊ａ＊ｂ＊表色系のＬ＊，ａ＊，ｂ＊）を求め、これより試験前後における色差ΔＥ＊ａｂを次式から求め、以下の基準で耐光性を評価した。
【式１】ΔＥ＊ａｂ＝［（ΔＬ＊）２＋（Δａ＊）２＋（Δｂ＊）２］１／２
評価Ａ：色差ΔＥ＊ａｂが５以下である
評価Ｂ：色差△Ｅ＊ａｂが５を越え１５以下である
評価Ｃ：色差△Ｅ＊ａｂが１５を越える
【００８１】
2004230636.tif 000007